СПОСОБ ПОЛУЧЕНИЯ УГЛЕРОДНОГО ВОЛОКНА, МОДИФИЦИРОВАННОГО МНОГОСЛОЙНЫМИ УГЛЕРОДНЫМИ НАНОТРУБКАМИ

3
2
1. Способ получения углеродного волокна, модифицированного многослойными углеродными нанотрубками, включающий протягивание углеродного волокна через раствор и его последующую термообработку в проточной газовой среде для модифицирования поверхности углеродного волокна многослойными углеродными нанотрубками, отличающийся тем, что в качестве раствора используют либо раствор, содержащий предварительно синтезированные углеродные нанотрубки, причем в качестве такого раствора используют раствор тонких многослойных углеродных нанотрубок, функциализованных гидроксильными и карбоксильными группами в демитилформамиде концентрацией 0,1-10 г/л, либо в качестве раствора используют каталитический раствор, содержащий среду для образования зародышей для выращивания нанотрубок при темрмообработке, в качестве которого используют водный раствор Со(NО) концентрацией 0,25 моль/л, газовая среда содержит газообразный углеводород, в качестве которого используют метан, термообработку проводят выдержкой в реакторе при температуре 800-1000°С в течение 10-30 мин.
2. Способ получения углеродного волокна по п.1, отличающийся тем, что газовая среда содержит смесь метана и водорода при соотношении, об.%: метан 10-50, водород - остальное.
3. Способ получения углеродного волокна по п.1 или 2, отличающийся тем, что нанотрубки наносят на поверхность углеродного волокна, модифицированного многослойными углеродными нанотрубками
4. Способ получения углеродного волокна по п.1 или 2, отличающийся тем, что углеродное волокно, протянутое через раствор, содержащий раствор тонких углеродных нанотрубок, функциализованных гидроксильными и карбоксильными группами в демитилформамиде, или в детилацетамиде или в диметилсульфоксиде концентрацией 0,1-10 г/л, просушивают при температуре 90-120°С в течение 5-20 мин перед термообработкой.